(57)【要約】【課題】シリコーン骨格の形状や連続気孔の細孔径および比表面積を容易に制御できる、連続気孔を持つシリコーン多孔質体の製造方法を提供する。【解決手段】１分子中にアルケニル基を２個以上有するオルガノポリシロキサンと、アルケニル基と反応が可能な官能基を１分子中に２個以上有するオルガノポリシロキサンと、触媒と、水溶性ポリマーとを含むエマルションを加熱硬化させて、シリコーンの硬化物を得る工程を有する、連続気孔を持つシリコーン多孔質体の製造方法。【選択図】なし【特許請求の範囲】
【請求項１】
１分子中にアルケニル基を２個以上有するオルガノポリシロキサンと、アルケニル基と反応が可能な官能基を１分子中に２個以上有するオルガノポリシロキサンと、触媒と、水溶性ポリマーとを含むエマルションを加熱硬化させて、シリコーンの硬化物を得る工程を有する、連続気孔を持つシリコーン多孔質体の製造方法。
【請求項２】
前記エマルションにおいて、前記１分子中にアルケニル基を２個以上有するオルガノポリシロキサン中のアルケニル基に対する前記アルケニル基と反応が可能な官能基を１分子中に２個以上有するオルガノポリシロキサン中の官能基のモル比が０．５〜５０モルである、請求項１に記載の製造方法。
【請求項３】
前記エマルションにおいて、前記１分子中にアルケニル基を２個以上有するオルガノポリシロキサンと前記アルケニル基と反応が可能な官能基を１分子中に２個以上有するオルガノポリシロキサンとの合計１００質量部に対して、前記水溶性ポリマーの含有量が３〜１５質量部である、請求項１または２に記載の製造方法。
【請求項４】
前記エマルションにおいて、前記１分子中にアルケニル基を２個以上有するオルガノポリシロキサンと前記アルケニル基と反応が可能な官能基を１分子中に２個以上有するオルガノポリシロキサンと前記水溶性ポリマーとの合計濃度が２５〜５５ｗ／ｖ％である、請求項１〜３のいずれか１項に記載の製造方法。
【請求項５】
前記アルケニル基と反応が可能な官能基を１分子中に２個以上有するオルガノポリシロキサンが、１分子中にケイ素原子に結合した水素原子を２個以上有するオルガノポリシロキサンである、請求項１〜４のいずれか１項に記載の製造方法。
【請求項６】
前記水溶性ポリマーが、多糖類である、請求項１〜５のいずれか１項に記載の製造方法。
【請求項７】
前記多糖類が、アガロースである、請求項６に記載の製造方法。
【請求項８】
前記加熱硬化する前に、前記水溶性ポリマーをゲル化させる工程をさらに有する、請求項１〜７のいずれか１項に記載の製造方法。
【発明の詳細な説明】
【技術分野】
【０００１】
本発明は、連続気孔を持つシリコーン多孔質体の製造方法に関する。
【背景技術】
【０００２】
連続気孔を持つシリコーン多孔質体は、連続気孔と連続気孔を形成するシリコーン骨格とを有する。連続気孔を持つシリコーン多孔質体は、様々な分野で使用されており、例えば化学、薬品、食品、環境保全などの分野において、試料からの物質の分離、精製、濃縮などに使用されている。
【０００３】
特許文献１には、分子鎖両末端がアルケニル基で封鎖され、分子鎖側鎖にアルケニル基を有さない、ポリジオルガノシロキサン、分子鎖側鎖にアルケニル基を２個以上有するポリジオルガノシロキサン、水と無機系増粘剤とからなる混合物、界面活性剤、白金系触媒および硬化遅延剤からなる組成物を硬化させて製造された、連続気孔を有するシリコーンゴムスポンジ（シリコーン多孔質体）が開示されている。
【先行技術文献】
【特許文献】
【０００４】
【特許文献１】特開２００８−２１４６２５号公報
【発明の概要】
【発明が解決しようとする課題】
【０００５】
特許文献１が開示するシリコーン多孔質体は、微細で均一な連続気孔を有している。しかし、連続気孔を持つシリコーン多孔質体は、その使用用途により、必要とされるシリコーン骨格の形状や連続気孔の細孔径および比表面積を適宜制御する必要がある。そのため、連続気孔を持つシリコーン多孔質体の製造において、シリコーン骨格の形状や連続気孔の細孔径および比表面積を容易に制御できる方法が求められている。
【０００６】
そこで本発明は、シリコーン骨格の形状や連続気孔の細孔径および比表面積を容易に制御できる、連続気孔を持つシリコーン多孔質体の製造方法を提供することを目的とする。
【課題を解決するための手段】
【０００７】
本発明者らは、上記の問題を解決すべく、鋭意研究を行った。その結果、１分子中にアルケニル基を２個以上有するオルガノポリシロキサンと、アルケニル基と反応が可能な官能基を１分子中に２個以上有するオルガノポリシロキサンと、触媒と、水溶性ポリマーとを含むエマルションを加熱硬化させて、シリコーンの硬化物を得る工程を有する、連続気孔を持つシリコーン多孔質体の製造方法によって上記課題を解決することを見出し、本発明の完成に至った。
【発明の効果】
【０００８】
本発明によれば、シリコーン骨格の形状や連続気孔の細孔径および比表面積を容易に制御できる、連続気孔を持つシリコーン多孔質体の製造方法を提供することができる。
【図面の簡単な説明】
【０００９】
【図１】図１は、実施例１で作製した連続気孔を持つシリコーン多孔質体の外観を示す写真である。
【図２】図２は、実施例１で作製した連続気孔を持つシリコーン多孔質体の走査型電子顕微鏡写真である（Ａ：倍率２０倍、Ｂ：倍率３５０倍）。
【図３】図３Ａは、実施例２で作製した連続気孔を持つシリコーン多孔質体の外観を示す写真である。図３Ｂは、実施例２で作製した連続気孔を持つシリコーン多孔質体の柔軟性を示す写真である。
【図４】図４は、実施例２で作製した連続気孔を持つシリコーン多孔質体の走査型電子顕微鏡写真である（Ａ：倍率２１倍、Ｂ：倍率３５０倍）。
【図５】図５Ａは、実施例２で作製した連続気孔を持つシリコーン多孔質体の色素吸着試験の結果を示す写真である。図５Ｂは、色素吸着試験後の実施例２で作製した連続気孔を持つシリコーン多孔質体の外観を示す写真である。
【発明を実施するための形態】
【００１０】
以下、本発明の一形態に係る実施の形態を説明する。本発明は、以下の実施の形態のみには限定されない。
【００１１】
本明細書において、範囲を示す「Ｘ〜Ｙ」は「Ｘ以上Ｙ以下」を意味する。また、特記しない限り、操作および物性等の測定は室温（２０〜２５℃）／相対湿度４０〜５０％ＲＨの条件で測定する。
【００１２】
＜連続気孔を持つシリコーン多孔質体の製造方法＞
本発明の一形態は、１分子中にアルケニル基を２個以上有するオルガノポリシロキサンと、アルケニル基と反応が可能な官能基を１分子中に２個以上有するオルガノポリシロキサンと、触媒と、水溶性ポリマーとを含むエマルションを加熱硬化させて、シリコーンの硬化物を得る工程を有する、連続気孔を持つシリコーン多孔質体の製造方法を提供する。本発明に係る製造方法では、連続気孔を持つシリコーン多孔質体の製造において、シリコーン骨格の形状や連続気孔の細孔径および比表面積を容易に制御することができる。
【００１３】
本明細書において、「連続気孔」とは、シリコーン多孔質体において、各々の気孔が通じあっている構造を意味する。シリコーン多孔質体が連続気孔を持つことは、走査型電子顕微鏡（ＳＥＭ）などを用いてシリコーン多孔質体の断面を観察すること、通液試験を行うことなどにより確認することができる。
【００１４】
本明細書において、１分子中にアルケニル基を２個以上有するオルガノポリシロキサンを単に「第１のオルガノポリシロキサン」とも称する。また、アルケニル基と反応が可能な官能基を１分子中に２個以上有するオルガノポリシロキサンを単に「第２のオルガノポリシロキサン」とも称する。
【００１５】
（シリコーンの硬化物を得る工程）
シリコーンの硬化物を得る工程では、１分子中にアルケニル基を２個以上有するオルガノポリシロキサンと、アルケニル基と反応が可能な官能基を１分子中に２個以上有するオルガノポリシロキサンと、触媒と、水溶性ポリマーとを含むエマルションを加熱硬化させる。これにより、シリコーンの硬化物が得られる。
【００１６】
本発明に係るエマルションは、油中水滴（Ｗ／Ｏ）型エマルションでもよく、水中油滴（Ｏ／Ｗ）型エマルションでもよい。
【００１７】
・１分子中にアルケニル基を２個以上有するオルガノポリシロキサン
本発明に係るエマルションに含まれる１分子中にアルケニル基を２個以上有するオルガノポリシロキサン（第１のオルガノポリシロキサン）は、架橋反応により硬化させるために、１分子中にアルケニル基を２個以上有する。アルケニル基は、第１のオルガノポリシロキサン中でケイ素原子に結合している。アルケニル基としては、特に限定されないが、例えば、ビニル基、アリル基、プロペニル基などが挙げられる。アルケニル基は、入手が容易であるため、ビニル基であることが好ましい。アルケニル基は、分子鎖の末端に導入されていても、分子鎖の側鎖に導入されていてもよい。
【００１８】
第１のオルガノポリシロキサンは、アルケニル基以外のケイ素原子に結合している置換基を有することができる。アルケニル基以外のケイ素原子に結合している置換基としては、特に限定されないが、メチル基、エチル基、プロピル基などのアルキル基；フェニル基、トリル基などのアリール基；３−シアノプロピル基、３−クロロプロピル基などの置換アルキル基などが挙げられる。
【００１９】
第１のオルガノポリシロキサンの分子構造は特に限定されず、直鎖状、分枝を含む直鎖状のいずれでもよい。
【００２０】
第１のオルガノポリシロキサンの例としては、分子鎖両末端がジメチルビニルシロキシ基で封鎖されたジメチルポリシロキサン、メチルアルキルポリシロキサン、メチルビニルポリシロキサン、ジメチルシロキサン・メチルビニルシロキサンコポリマー、メチルフェニルポリシロキサン、メチル（３，３，３−トリフロロプロピル）ポリシロキサン；分子鎖両末端がトリメチルシロキシ基で封鎖されたメチルビニルポリシロキサン、ジメチルシロキサン・メチルビニルポリシロキサンコポリマー；分子鎖両末端がジメチルヒドロキシシロキシ基で封鎖されたメチルビニルポリシロキサン、ジメチルシロキサン・メチルビニルシロキサンコポリマー；分子鎖両末端がメチルジビニルシロキシ基またはトリビニルシロキシ基で封鎖されたジメチルポリシロキサンなどが挙げられる。
【００２１】
第１のオルガノポリシロキサンの粘度は、シリコーン多孔質体の製造容易性の観点から、５００〜５０，０００ｍＰａ・ｓ（２５℃）であることが好ましい。
【００２２】
第１のオルガノポリシロキサンの分子量は、上記粘度の範囲を満たすものであれば、特に限定されない。
【００２３】
第１のオルガノポリシロキサンは、１種単独で用いてもよく、２種以上を組み合わせて用いてもよい。
【００２４】
・アルケニル基と反応が可能な官能基を１分子中に２個以上有するオルガノポリシロキサン
本発明に係るエマルションに含まれるアルケニル基と反応が可能な官能基を１分子中に２個以上有するオルガノポリシロキサン（第２のオルガノポリシロキサン）は、触媒の存在下、第１のオルガノポリシロキサン中のアルケニル基に付加反応して、架橋および硬化させるために、１分子中にアルケニル基と反応が可能な官能基を２個以上有する。第２のオルガノポリシロキサンは、好ましくは１分子中にアルケニル基と反応が可能な官能基を３個以上有する。
【００２５】
アルケニル基と反応が可能な官能基は、例えば炭素数２〜２０のアルケニル基、ケイ素原子に結合した水素原子などであり、好ましくはケイ素原子に結合した水素原子である。
【００２６】
したがって、本発明の好ましい実施形態では、アルケニル基と反応が可能な官能基を１分子中に２個以上有するオルガノポリシロキサンは、１分子中にケイ素原子に結合した水素原子を２個以上有し、より好ましくは１分子中にケイ素原子に結合した水素原子を３個以上有する。
【００２７】
第２のオルガノポリシロキサンは、アルケニル基と反応が可能な官能基以外のケイ素原子に結合している置換基を有することができる。当該置換基としては、特に限定されないが、メチル基、エチル基、プロピル基などのアルキル基；フェニル基、トリル基などのアリール基；３−シアノプロピル基、３−クロロプロピル基などの置換アルキル基などが挙げられる。
【００２８】
第２のオルガノポリシロキサンの分子構造は、特に限定されず、直鎖状、分枝状、環状、網目状のいずれでもよい。
【００２９】
第２のオルガノポリシロキサンの例としては、両末端トリメチルシロキシ基封鎖ジメチルシロキサン／メチルハイドロジェンシロキサン共重合体が代表的なものであり、メチル基の一部が他のアルキル基やアリール基に置換されたハイドロジェンシロキサン共重合体も利用可能である。
【００３０】
第２のオルガノポリシロキサンの粘度は、シリコーン多孔質体の製造容易性の観点から、３〜１０，０００ｍＰａ・ｓ（２５℃）であることが好ましい。
【００３１】
第２のオルガノポリシロキサンの分子量は、上記粘度の範囲を満たすものであれば、特に限定されない。
【００３２】
第２のオルガノポリシロキサンは、１種単独で用いてもよく、２種以上を組み合わせて用いてもよい。
【００３３】
本発明に係るエマルションにおいて、第１のオルガノポリシロキサン中のアルケニル基に対する第２のオルガノポリシロキサン中のアルケニル基と反応が可能な官能基のモル比（第２のオルガノポリシロキサン中の官能基／第１のオルガノポリシロキサン中のアルケニル基）は、好ましくは０．５〜５０であり、より好ましくは０．５〜１０である。当該モル比が０．５以上であると、十分な硬度を有する連続気孔を持つシリコーン多孔質体を得ることができる。当該モル比が５０以下であると、連続気孔を持つシリコーン多孔質体の硬度が高くなりすぎることを抑制できる。
【００３４】
・触媒
本発明に係るエマルションに含まれる触媒は、第１のオルガノポリシロキサンと第２のオルガノポリシロキサンとの架橋反応を促進するために用いられる。触媒は、架橋反応を促進可能なものであれば特に限定されないが、白金系触媒を用いることが好ましい。
【００３５】
白金系触媒は、付加反応により硬化させるための触媒である。白金系触媒は、例えば、白金微粉末、白金黒、塩化白金酸、塩化白金酸のオレフィン錯体、塩化白金酸のアルケニルシロキサンとの錯化合物、ロジウム化合物、パラジウム化合物などから適宜選択して用いることができる。
【００３６】
本発明に係るエマルションにおいて、触媒の含有量は、架橋反応を促進可能な量であれば、特に限定されない。例えば、白金系触媒を用いる場合、白金系触媒の含有量は、第１のオルガノポリシロキサンの総量に対して、１〜２００質量ｐｐｍである。
【００３７】
・水溶性ポリマー
本発明に係るエマルションに含まれる水溶性ポリマーは、シリコーン多孔質体における連続気孔を形成するために用いられる。また、水溶性ポリマーは、分散、乳化にも寄与することができるため、エマルションの安定化剤として機能することができる。
【００３８】
水溶性ポリマーとしては、例えば多糖類、ポリビニルアルコール、ポリアクリル酸またはポリメタクリル酸のナトリウム塩、ポリエチレングリコールなどが挙げられる。水溶性ポリマーは、本発明の効果をより発揮するとの観点から、多糖類であることが好ましい。
【００３９】
多糖類の例としては、アガロース、カルボキシアルキルセルロース、メチルセルロース、セルロースエーテル、ヒドロキシエチルセルロース、変性デンプン、デキストラン、アルギン酸、アルギン酸ナトリウムなどが挙げられる。多糖類は、より好ましくはアガロース、カルボキシアルキルセルロース、メチルセルロース、セルロースエーテル、ヒドロキシエチルセルロース、変性デンプンおよびデキストランから選択される。多糖類は、油層と水層とを明確に分離できるとの観点から、アガロースであることがさらに好ましい。
【００４０】
水溶性ポリマーは、１種単独で用いてもよく、２種以上を組み合わせて用いてもよい。
【００４１】
本発明に係るエマルションにおいて、水溶性ポリマーの含有量は、第１のオルガノポリシロキサンと第２のオルガノポリシロキサンとの合計１００質量部に対して、好ましくは３〜１５質量部であり、より好ましくは３〜１２質量部である。前記水溶性ポリマーの含有量が３質量部以上であると、連続気孔を持つシリコーン多孔質体が十分な通液性を得ることができる。前記水溶性ポリマーの含有量が１５質量部以下であると、連続気孔を持つシリコーン多孔質体が十分な機械強度を得ることができる。
【００４２】
本発明に係るエマルションにおいて、第１のオルガノポリシロキサンと第２のオルガノポリシロキサンと水溶性ポリマーとの合計濃度は、好ましくは２５〜５５ｗ／ｖ％である。当該合計濃度が２５ｗ／ｖ％以上であると、十分な強度を有するシリコーンの硬化物を得ることができる。また、当該合計濃度が５５ｗ／ｖ％以下であると、製造された連続気孔を持つシリコーン多孔質体中の気孔径および気孔容積が小さくなりすぎることを抑制できる。
【００４３】
・その他の成分
本発明に係るエマルションは、必要に応じて溶媒、界面活性剤、充填剤などの他の成分を含むことができる。
【００４４】
溶媒としては、特に制限されず、例えば水を用いることができる。
【００４５】
本発明に係るエマルションにおいて、溶媒の含有量は、上述の第１のオルガノポリシロキサン、第２のオルガノポリシロキサン、触媒および水溶性ポリマーが所望の濃度となるように、適宜調整することができる。
【００４６】
界面活性剤としては、非イオン性界面活性剤を用いることができる。非イオン性界面活性剤の例としては、ポリオキシエチレンアルキルエーテル、ポリオキシエチレンアルキルフェニルエーテル、エチレングリコールモノ脂肪酸エステル、プロピレングリコールモノ脂肪酸エステル、ソルビタンモノ脂肪酸エステル、ソルビタントリ脂肪酸エステル、ポリオキシエチレンソルビタントリ脂肪酸エステル、ポリオキシエチレンモノ脂肪酸エステル、ポリオキシエチレンジ脂肪酸エステル、ポリオキシエチレンプロピレングリコール脂肪酸エステル、ポリオキシエチレン多価アルコール類などが挙げられる。乳化剤は、１種単独で用いてもよく、２種以上を組み合わせて用いてもよい。
【００４７】
本発明に係るエマルションにおいて、界面活性剤の含有量は、第１のオルガノポリシロキサンと第２のオルガノポリシロキサンとの合計１００質量部に対して、好ましくは０．０１〜１．０質量部である。
【００４８】
なお、好ましい実施形態では、本発明に係るエマルションは、水溶性ポリマーが乳化作用を有する場合、界面活性剤を使わない方がよい。
【００４９】
充填剤は、連続気孔を持つシリコーン多孔質体の機械的強度を向上させるために用いることができる。充填剤としては、沈降シリカ、ヒュームドシリカ、カーボンブラック、焼成シリカ、コロイド状炭酸カルシウム、ヒユームド二酸化チタンなどの補強性充填剤；石英粉末、珪素土、アルミノケイ酸、酸化マグネシウム、沈降法炭酸カルシウムなどの非補強性充填剤；ジメチルジクロロシラン、へキサメチルジシラザン、オクタメチルシクロテトラシロキサンなどの有機ケイ素化合物で疎水化処理した前記補強性充填剤および前記非補強性充填剤などが挙げられる。
【００５０】
本発明に係るエマルションにおいて、充填剤の含有量は、連続気孔を持つシリコーン多孔質体の用途に応じて、適宜調整することができる。
【００５１】
・エマルションの調製方法
本発明に係るエマルションの調製方法は、特に制限されず、例えば第１のオルガノポリシロキサン、第２のオルガノポリシロキサン、触媒および水溶性ポリマー、ならびに必要に応じて他の成分を、ミキサーなどで撹拌混合することによりエマルションを調製することができる。
【００５２】
撹拌混合に使用するミキサーは、安定なエマルションが得られるものであれば、特に限定されず、例えばホモミキサー、パドルミキサー、ヘンシェルミキサー、ホモディスパー、コロイドミキサー、真空混合撹拌ミキサーなどが挙げられる。
【００５３】
撹拌混合する際の温度は、特に制限されない。また、撹拌方法および撹拌時間は、エマルションを形成できれば、特に制限されない。
【００５４】
・シリコーンの硬化物を得る工程の実施形態
以下、シリコーンの硬化物を得る工程の実施形態を説明する。本工程は、以下の実施形態に限定されない。
【００５５】
本発明に係る製造方法の一実施形態では、
第１のオルガノポリシロキサン、第２のオルガノポリシロキサンおよび触媒を混合して、液状シリコーン組成物を準備する工程と、
前記液状シリコーン組成物と水溶性ポリマーとを混合して、エマルションを調製する工程と、
前記エマルションを加熱硬化させて、シリコーンの硬化物を得る工程とを有する。
【００５６】
本実施形態で調製したエマルションは、通常、水中油滴（Ｏ／Ｗ）型エマルションである。
【００５７】
本実施形態で調製したエマルションを使用することで、球状物が連続的に連なった構造の骨格と連続気孔とを有するシリコーン多孔質体を得ることができる（図２Ｂ参照）。
【００５８】
本実施形態で調製したエマルションにおいて、水溶性ポリマーの含有量は、第１のオルガノポリシロキサンと第２のオルガノポリシロキサンとの合計１００質量部に対して、好ましくは３〜８質量部であり、より好ましくは３〜５質量部である。
【００５９】
本発明に係る製造方法の一実施形態では、シリコーンの硬化物を得る工程は、エマルション中の水溶性ポリマーをゲル化させる工程をさらに有することができる。よって、本実施形態では、ゲル化能を有する水溶性ポリマーを使用する。
【００６０】
より詳細には、本実施形態では、
第１のオルガノポリシロキサンおよび水溶性ポリマーを含む水溶液を混合して、混合液を作製する工程と、
前記混合液中の水溶性ポリマーをゲル化させる工程と、
前記ゲル化した水溶性ポリマーを含む混合液を撹拌しながら、第２のオルガノポリシロキサンおよび触媒を添加して、エマルションを調製する工程と、
前記エマルションを加熱硬化させて、シリコーンの硬化物を得る工程とを有する。
【００６１】
本実施形態で調製されたエマルションにおいて、水溶性ポリマーの含有量は、第１のオルガノポリシロキサンと第２のオルガノポリシロキサンとの合計１００質量部に対して、好ましくは６〜１０質量部である。
【００６２】
本実施形態で調製されたエマルションは、通常、油中水滴（Ｗ／Ｏ）型エマルションである。
【００６３】
本実施形態で調製されたエマルションを使用することで、網目状の骨格と連続気孔とを有し、優れた柔軟性を有するシリコーン多孔質体を得ることができる（図４Ｂ参照）。
【００６４】
本実施形態において、ゲル化させる際の温度は、使用する水溶性ポリマーがゲル化する温度であれば特に制限されないが、例えば１０〜１２０℃であり、好ましくは１００℃以下である。
【００６５】
・加熱硬化
本発明に係る製造方法では、上記で調製したエマルションを加熱硬化させることで、シリコーンの硬化物を得ることができる。
【００６６】
加熱硬化温度は、使用する第１のオルガノポリシロキサンおよび第２のオルガノポリシロキサンの性質に依存するが、通常１００〜２５０℃であり、好ましくは１００〜１４０℃である。本発明に係るエマルションは、１４０℃以下の低い温度であっても、十分に加熱硬化させることができるため、軟化温度が低い金型を使用することができる。
【００６７】
加熱硬化時間は、使用する第１のオルガノポリシロキサンおよび第２のオルガノポリシロキサンの性質に依存するが、通常１〜２０時間である。
【００６８】
エマルションの加熱硬化では、エマルションを予備硬化させた後、上記加熱硬化を行うことができる。
【００６９】
予備硬化温度は、例えば１０〜１００℃である。予備硬化時間は、例えば３０分〜３日である。
【００７０】
エマルションを加熱硬化または予備硬化させる前に、必要に応じて脱気を行ってもよい。
【００７１】
上記加熱硬化または予備硬化を行うことにより、溶媒を除去することができる。
【００７２】
シリコーンの硬化物の形状は、特に制限されず、シート状、ディスク状、円柱状、円筒状、紐状などの形状をとることができる。シリコーンの硬化物の形状は、連続気孔を持つシリコーン多孔質体の使用用途に応じて、適宜選択することができる。
【００７３】
例えば、シリコーンの硬化物をシート状、ディスク状、円柱状、円筒状などの形状とする場合、エマルションを成形用の金型に入れて、上記加熱硬化を行うことで、所望の形状のシリコーンの硬化物を得ることができる。
【００７４】
例えば、シリコーンの硬化物をシート状、紐状などの形状とする場合、５０〜１００℃の熱水中にノズルから押し出した後、熱風乾燥機などを用いて、上記加熱硬化を行うことで、所望の形状のシリコーンの硬化物を得ることができる。
【００７５】
（その他の工程）
上記で得られたシリコーンの硬化物から水溶性ポリマーを除去することで、連続気孔を持つシリコーン多孔質体を得ることができる。
【００７６】
したがって、本発明に係る製造方法は、シリコーンの硬化物から水溶性ポリマーを除去する工程をさらに含むことができる。
【００７７】
水溶性ポリマーを除去する方法としては、特に限定されず、例えばシリコーンの硬化物を水に浸漬させることにより行うことができる。水の温度は、使用する水溶性ポリマーに応じて、適宜調整することができる。
【００７８】
上記で得られた連続気孔を持つシリコーン多孔質体は、必要に応じて、脱水処理、乾燥処理を行ってもよい。
【００７９】
上記で得られた連続気孔を持つシリコーン多孔質体の表面には、未反応の反応性官能基、加水分解により生成したシラノール基が存在する。これらは目的に応じて、シランカップリング剤を反応させて、シリコーン多孔質体の表面処理を行うことができる。
【００８０】
（連続気孔を持つシリコーン多孔質体の用途）
本発明に係る製造方法で製造された連続気孔を持つシリコーン多孔質体は、様々な用途で使用することができる。
【００８１】
本発明に係る製造方法で製造された連続気孔を持つシリコーン多孔質体は、吸着機能を有するため、吸着分離剤として使用することができる。例えば、本発明に係る連続気孔を持つシリコーン多孔質体を、適当な形状および容量を有する固相抽出用リザーバーまたはホルダに装着して、固相抽出カートリッジとして用いることができる。また、汚染水の一次処理として、有機溶剤や有害物質の吸着分離剤として用いることができる。
【００８２】
本発明に係る製造方法で製造された連続気孔を持つシリコーン多孔質体は、球状物が連続的に連なった構造の骨格を有することができる。そのため、連続気孔の比表面積を大きくすることができる。よって、吸着剤や固定化酵素媒体として用いることができる。
【実施例】
【００８３】
以下に具体例を用いて本発明を説明するが、本発明はこれらの例に限定されない。
【００８４】
［実施例１］
（連続気孔を持つシリコーン多孔質体の作製）
分子鎖両末端がジメチルビニルシロキシ基で封鎖されたジメチルポリシロキサン（分子量：約５００００、ビニル基含有量：約０．１２％、粘度：４９００ｍＰａ・ｓ）３．６ｇと両末端トリメチルシロキシ基封鎖ジメチルシロキサン／メチルハイドロジェンシロキサン共重合体（ケイ素原子結合水素含有量：約１％、粘度：２４〜３４ｍＰａ・ｓ）０．４ｇとを混合し、さらにジビニルテトラメチルジシロキサン白金錯体のキシレン溶液（白金錯体濃度：１０％、白金濃度：２％）１０μＬを混合して、液状シリコーン組成物を調製した。
【００８５】
４ｗ／ｖ％アガロース水溶液３．６ｍＬを液状シリコーン組成物に混合した後、回転数１０００ｒｐｍで１０分間撹拌して、エマルションを調製した。
【００８６】
調製したエマルションを５０℃まで昇温し、片側にシリコーンゴム栓を挿入したＰＴＦＥ製チューブ（内径４．０ｍｍ、長さ３０ｍｍ）に、エマルションの充填高さが２５ｍｍになるように充填し、もう片側にシリコーンゴム栓を挿入した。次いで、１０℃の温度条件下で遠心分離機（回転数：１３２００ｒｐｍ）に１０分間かけて、エマルションをＰＴＦＥ製チューブ内に密に充填すると共に、エマルション内の空気を除去した。その後、８０℃で１時間加熱した後、さらに１２０℃で２時間加熱して、エマルションを硬化させた。
【００８７】
得られた硬化物をＰＴＦＥ製チューブから押し出し、１００ｍＬの純水中に投入した。純水を沸騰させて、硬化物中に残存するアガロースを除去して、連続気孔を持つシリコーン多孔質体を得た（直径２．８ｍｍ、長さ２８ｍｍ）。
【００８８】
得られた連続気孔を持つシリコーン多孔質体の外観写真を図１、走査型電子顕微鏡写真を図２に示す（図２Ａ：倍率２０倍、図２Ｂ：倍率３５０倍）。図２Ｂに示すように、円柱状の連続気孔を持つシリコーン多孔質体は、球状物が連続的に連なった構造を有することが観察された。
【００８９】
（通液試験）
上記で得られた連続気孔を持つシリコーン多孔質体を、ＰＴＦＥ製熱収縮チューブ（内径４．５ｍｍ、長さ２０ｍｍ）内に挿入した。その後、１２０℃で３０分処理して、連続気孔を持つシリコーン多孔質体と熱収縮チューブとを密着させた。熱収縮チューブを、シリコーンチューブ（内径３ｍｍ、長さ１５ｍｍ）を介して、ディスポーザブルシリンジと結合させた。ディスポーザブルシリンジを用いてエタノールを通液したところ、抵抗なく通液することができ、シリコーン多孔質体が連続孔を有することを確認した。
【００９０】
（色素吸着試験）
クマシーブリリアントブルーＧ２５０をエタノール／水＝１／５（体積比）で溶解して、４０ｍｇ／ＬのクマシーブリリアントブルーＧ２５０溶液を調製した。
【００９１】
上記通液試験を行った後、調製したクマシーブリリアントブルーＧ２５０溶液をディスポーザブルシリンジを用いて通液した。連続気孔を持つシリコーン多孔質体を通過した溶液は透明であり（図示せず）、連続気孔を持つシリコーン多孔質体が色素を吸着する能力を有していることが分かる。
【００９２】
［実施例２］
（連続気孔を持つシリコーン多孔質体の作製）
分子鎖両末端がジメチルビニルシロキシ基で封鎖されたジメチルポリシロキサン（分子量：約５００００、ビニル基含有量：約０．１２％、粘度：４９００ｍＰａ・ｓ）３．６ｇと４ｗ／ｖ％アガロース水溶液８．１ｍＬとを混合して８０℃に昇温した後、回転数１０００ｒｐｍで３０分間撹拌して、エマルションを調製した．
調製したエマルションを、室温で３０分間攪拌しながら、エマルション水相中のアガロ−スをゲル化させた。その後、ゲル化させたアガロースを粉砕するために、ゲル化したアガロースを含むエマルションを手動で撹拌した。この際、撹拌しながら両末端トリメチルシロキシ基封鎖ジメチルシロキサン／メチルハイドロジェンシロキサン共重合体（ケイ素原子結合水素含有量：約１％、粘度：２４〜３４ｍＰａ・ｓ）０．４ｇとジビニルテトラメチルジシロキサン白金錯体のキシレン溶液（白金錯体濃度：１０％、白金濃度：２％）１０μＬとを加えて、ゲル化したアガロースの粉砕物を含むエマルションを調製した。
【００９３】
調製したエマルションを減圧脱気した後、片側にシリコーンゴム栓を挿入したＰＴＦＥ製チューブ（内径４．０ｍｍ、長さ３０ｍｍ）に、エマルションの充填高さが２５ｍｍになるように充填し、もう片側にシリコーンゴム栓を挿入した。次いで，１０℃の温度条件下で遠心分離機（回転数：１３２００ｒｐｍ）に１０分間かけて、エマルションをＰＴＦＥ製チューブ内に密に充填すると共に、エマルション内の空気を除去した。その後、室温で２日間静置してエマルションを部分硬化させた。２日経過後、１２０℃で２時間加熱して、エマルションを完全硬化させた。
【００９４】
得られた硬化物をＰＴＦＥ製チューブから押し出し、１００ｍＬの純水中に投入した。純水を沸騰させて、硬化物中に残存するアガロースを除去して、連続気孔を持つシリコーン多孔質体を得た（直径２．８ｍｍ、長さ２８ｍｍ）。
【００９５】
得られた連続気孔を持つシリコーン多孔質体の外観写真を図３、走査型電子顕微鏡写真を図４に示す（図４Ａ：倍率２１倍、図４Ｂ：倍率３５０倍）。図３Ｂに示すように、連続気孔を持つシリコーン多孔質体は、柔軟性に優れていることが分かる。図４Ｂに示すように、連続気孔を持つシリコーン多孔質体は、網目状の構造を有することが観察された。
【００９６】
（通液試験）
上記で得られた連続気孔を持つシリコーン多孔質体を、１２０℃で１５分間乾燥させた後、ＰＴＦＥ製熱収縮チューブ（内径４．５ｍｍ、長さ２０ｍｍ）内に挿入した。その後、１２０℃で３０分処理して、連続気孔を持つシリコーン多孔質体と熱収縮チューブとを密着させた。熱収縮チューブを、シリコーンチューブ（内径３ｍｍ、長さ１５ｍｍ）を介して、ディスポーザブルシリンジと結合させた。ディスポーザブルシリンジを用いてエタノールを通液したところ、抵抗なく通液することができ、シリコーン多孔質体が連続孔を有することを確認した。
【００９７】
（色素吸着試験）
クマシーブリリアントブルーＧ２５０をエタノール／水＝１／５（体積比）で溶解して、４０ｍｇ／ＬのクマシーブリリアントブルーＧ２５０溶液を調製した。
【００９８】
上記通液試験を行った後、調製したクマシーブリリアントブルーＧ２５０溶液をディスポーザブルシリンジを用いて通液した。連続気孔を持つシリコーン多孔質体を通過した溶液は透明であり、連続気孔を持つシリコーン多孔質体が色素を吸着する能力を有していることが分かる（図５参照）。
【図１】
2020169252.tif 000002
【図２】
2020169252.tif 000003
【図３】
2020169252.tif 000004
【図４】
2020169252.tif 000005
【図５】
2020169252.tif 000006